FR 2684966 A1 19930618 FR 9115391 A 19911212 -A MATERIAU VEGETAL EXPANSE, RECYCLABLE, SON PROCEDE DE FABRICATION ET SON UTILISATION DANS LES DOMAINES DU CALAGE, DE LA PROTECTION, DE L'EMBALLAGE, DES REVETEMENTS ET DES MATERIAUX EN FEUILLE DOMAINE DE L'INVENTION La présente invention concerne un nouveau matériau végétal expansé recyclable, rigide, de densité inférieure à 300 kg/m 3, obtenu à partir de matières essentiellement végétales, ayant de bonnes aptitudes à la compression, à l'emboutissage et résistant à la déformation, à la perforation, aux vibrations et aux chocs. Ledit matériau végétal renferme des fibres végé- tales filiformes, des charges végétales, un polymère naturel et notamment un polymère naturel renfermant des substances amylacées telles que les farines céréalières et un agent d'expansion d'origine chimique ou de synthèse, ou d'origine biologique végétale ou animale, ou un gaz inerte. La présente invention concerne également le pro- cédé de préparation dudit matériau et son utilisation dans le domaine du calage, de la protection, de l'embal- lage, des revêtements et notamment en remplacement des matières ou mousses plastiques expansées alvéolaires. De plus, ce procédé peut être avantageusement mis en oeuvre pour la fabrication de papiers, cartons et supports d'enduction bouffants Selon l'invention, on propose ainsi une technologie d'expansion des matériaux en feuille obtenus par des procédés papetiers ou autres. Le matériau végétal objet de l'invention, repré- sente un débouché industriel intéressant pour les pro- duits agricoles, d'une part, et une voie importante de valorisation des sous-produits de la production agrico- le, de l'exploitation forestière et de l'industrie du bois, d'autre part. Ce matériau obtenu à partir de matières premiè- res végétales renouvelables, satisfait pleinement aux nouvelles préoccupations concernant le recyclage des déchets et la protection de l'environnement Ce matériau répond également à la nécessité de mieux exploiter toutes les matières, sous-produits ou déchets végétaux disponibles et contribue à la diminution de la consomma- tion de matières plastiques et synthétiques dérivées du pétrole, pour la production de produits industriels. ART ANTERIEUR Il existe une grande variété de matériaux de calage et de protection. Les mousses plastiques sont bien connues Ce sont essentiellement des pièces moulées ou des produits formés de matières plastiques expansées à base de poly- styrène, polyéthylène expansé, les mousses de polyuré- thane et les mousses à base de caoutchouc naturel et de synthèse Ces matériaux plastiques de densité variable entre 15 et 120 kg/m 3, offrent en général de bonnes ca- ractéristiques contre les chocs, les vibrations et la compression mais ils sont faiblement résistants à la perforation et ils sont difficilement recyclables. La production de films plastiques avec bulles d'air est également bien connue Ces matériaux sont obtenus par thermoformage d'une feuille de polyéthylène à laquelle est thermosoudée une autre feuille pour for- mer un coussin d'air. On connaît aussi une grande variété de mousses de chlorure de polyvinyle, résines urée-formaldéhyde, résines phénoliques, silicones, résines époxydes et autre polymères synthétiques contenant ou non des matiè- 1 O res de remplissage: fibres textiles, fibres de bois, débris de liège, copeaux de bois, et différents addi- tifs, agents plastifiants, d'imprégnation et de fixation Tous ces matériaux en plastique, de propriétés très variables, sont générateurs de nuisances pour l'en- vironnement. Le carton ondulé est également utilisé pour le calage et la protection mais il n'a pas d'aptitude à l'emboutissage et résiste mal à la perforation Le car- ton ondulé peut également être associé à des structures plastiques extrudées à double paroi armées de mousse polystyrène comme décrit dans la demande de brevet français no 81 21 721 du 16 novembre 1981, mais le pro- duit complexe comportant une matière plastique est difficilement recyclable. Il existe aussi des feuilles minces pour enve- loppements ou matériaux de protection de surface en polystyrène, polyéthylène expansé, en mousse polyurétha- ne, dont les densités varient entre 20 et 120 kg/m 3, des produits "vrac", des matériaux de remplissage en billes de polystyrène expansé, qui ont des résistances faibles ou moyennes aux chocs et aux vibrations et qui présen- tent les mêmes inconvénients pour la recyclabilité que les matières plastiques précitées. Sur le marché existent également des mousses plastiques souples ou rigides réalisées, in situ, des mousses de polyuréthane en kits cartons avec ensemble aérosol contenant tous les composants nécessaires à la production de mousse rigide soit coulée soit par pulvé- risation Ces procédés de calage connus depuis plusieurs années, assurent une bonne protection contre les vibra- tions et les chocs mais ils ont l'inconvénient majeur d'être difficilement recyclables. Il existe aussi des coussins de calage gonfla- bles en matière plastique. On sait fabriquer un produit aéré à base de cel- lulose, selon la technique de la cellulose moulée, pour obtenir des emballages capables d'amortir les vibrations et les chocs au cours du transport et de la manutention. Le produit moulé obtenu par aspiration à travers une toile formant le moule de l'objet à protéger, est cons- titué de strates élémentaires Ce matériau en carton bouffant, de faible épaisseur ( 2 à 3 mm), est très peu expansé et il a, de ce fait, une capacité d'amortisse- ment limitée et il n'est pas apte à l'emboutissage. On sait aussi fabriquer des produits plus expan- sés du type de celui décrit dans le document de brevet FR-A-2 503 026 (P M CHEVALIER), qui fait état d'une mousse de fibres de cellulose dans laquelle a été introduite des billes de polystyrène expansées et fondues par l'action thermique Ce produit qui renferme des matières plastiques, est soit trop rigide, soit trop souple et il ne présente pas les caractéristiques souhaitées en ce qui concerne le compromis rigidité/ souplesse pour l'amortissement des vibrations et pour l'emboutissage. On connait également du brevet français FR-A-1 422 835 (CTP) et de son addition No 90 003 un matériau fibreux expansé "granofibre", par enroulement des fibres mais ce matériau est trop souple et non emboutissable en l'état. Il est aussi bien connu d'utiliser dans le calage, de la paille, des déchets de papiers en serpen- tin, des complexes de papiers froissés, des ouates, des coussins ou sacs en papier essentiellement en kraft écru remplis de matières cellulosiques, mais ces différents matériaux présentent l'inconvénient majeur d'avoir une faible rigidité d'ensemble, une capacité d'amortissement réduite et ils ne sont pas emboutissables. Il existe aussi des matériaux cellulosiques alvéolaires bien connus des ménages: les éponges obte- nues à partir de cellulose régénérée Ces matériaux ne conviennent également pas pour le calage et la protec- tion dans les emballages car leur rigidité d'ensemble et leur capacité d'amortissement est très faible. On sait que des tentatives de production d'un matériau alvéolaire ne contenant que des fibres de cel- lulose ont été entreprises pour obtenir des panneaux rigides Il se trouve que ce matériau, bien que rigide, ne présente aucune capacité d'amortissement et n'est pas emboutissable. On connait également un matériau en plaque, léger à base de fibres végétales, appelé "Isorel mou" utilisé dans le bâtiment Le matériau est formé de nombreuses couches ( 50 pour une épaisseur de 1 cm), peu liées entre elles, les fibres sont disposées parallèlement au plan du matériau La structure en couches faiblement liées, conduit à un matériau "cas- sant" peu déformable à la flexion et faiblement embou- tissable. Le mais "Pop Corn" est un matériau végétal expansé à la chaleur L'agent d'expansion est contenu dans le grain Ce matériau a été utilisé dans le calage en vrac "chips" Le Pop Corn expansé est cassant à la flexion et ne permet pas de réaliser un matériau en plaque qui soit rigide et emboutissable. L'utilisation de charges végétales de densité inférieure à 500 kg/m 3 et de granulométrie contrôlée pour l'industrie papetière, les supports pour enduction, les revêtements est également connue et décrite dans les demandes internationales PCT publiées WO-A-89/05884 et WO-A-90/1590 Les applications qui concernent des maté- riaux en feuille non expansés, de faible épaisseur n'ont pas d'aptitude à l'emboutissage. BUT DE L'INVENTION Un des buts de l'invention est de pallier les inconvénients précités. Un autre but de l'invention est de proposer une nouvelle solution technique faisant appel à la technolo- gie papetière et/ou à la technologie d'extrusion ou d'injection, pour l'obtention d'un matériau de préféren- ce expansé ou poreux qui soit rigide, résistant aux contraintes mécaniques telles que chocs, perforations, vibrations et déformations, recyclable et non polluant vis-à-vis de l'environnement. Ledit matériau est destiné notamment à remplacer les mousses plastiques, en particulier les mousses de polystyrène, polyéthylène, polypropylène, polyester et polyester/verre dans le domaine du calage, de la protec- tion, de l'emballage et des revêtements en feuilles ou panneaux. DOMAINE DE L'INVENTION Selon un des aspects de l'invention, on préconi- se un nouveau matériau essentiellement végétal ayant une densité inférieure à 300 kg/m 3, ledit matériau végétal étant caractérisé en ce qu'il renferme (a) des fibres végétales, (b) un mélange (i) d'une charge végétale et (ii) d'un polymère naturel, et un agent d'expansion. (c) De façon avantageuse, ledit matériau végétal renfermera (a) de 15 à 85 parties en poids de fibres végéta- les, et (b) de 5 à 150 parties en poids d'un mélange (i) d'une charge végétale et (ii) d'un polymère naturel, et (c) jusqu'à 20 parties en poids d'un agent d'expan- sion. Dans ce mode préféré, ledit matériau est expansé in situ par incorporation ou libération d'un gaz inerte et présente après expansion une densité comprise entre et 250 kg/m 3 et, avantageusement, une dureté Shore comprise entre 10 et 150. Selon un autre aspect de l'invention, on préco- nise un procédé de préparation d'un matériau essentiel- lement végétal et expansé à partir (a) de fibres végéta- les, (bi) d'une charge végétale, (b 2) d'un polymère na- turel et (c) d'un agent d'expansion, ledit procédé étant caractérisé en ce qu'il comprend les étapes consistant à: (A) préparer un mélange homogénéisé de fibres (a), (B) 1 'agent de charge végétale (bl) et de polymère naturel (b 2), et sécher ledit mélange à une température comprise entre 20 et 2000 C, d'expansion (c) étant introduit (i) lors de la préparation du mélange fibres/ charge végétale/polymère naturel, (ii) dans le mélange fibres/charge végétale/ polymère naturel préalablement formé, avant sé- chage, et/ou (iii) dans le mélange fibres/charge végétale/ polymère naturel, pendant le séchage, pour incorporation d'air ou de gaz naturel inerte dans ledit mélange fibres/charge végétale/polymère, au cours de la formation dudit matériau végétal expansé. Selon un autre aspect de l'invention, on préco- nise l'utilisation dudit matériau végétal expansé notam- ment dans le domaine du calage, de l'emballage, des revêtements et de la protection, d'une part, et dans le domaine des supports d'enduction et des papiers et cartons bouffants, d'autre part. DESCRIPTION DETAILLEE DE L'INVENTION Conformément au premier aspect précité, l'inven- tion concerne un matériau végétal qui est essentielle- ment constitué de matières naturelles ou non polluantes vis-à-vis de l'environnement, à savoir: des fibres végétales (a), une charge végétale (bi), un polymère naturel amylacé (b 2) et un agent d'expansion (c). La distinction entre les moyens (bi) et (b 2) peut sembler relativement ténue De façon pratique, il convient de retenir que le moyen (b 2), à savoir le polymère naturel amylacé, agit en tant qu'agent assurant la cohésion du produit final, alors que le moyen (b 1), à savoir la charge végétale, ne fournit que de faibles liaisons vis-à-vis des fibres. De préférence, le matériau végétal renfermera les quatre constituants essentiels que sont les fibres végétales (a), la charge végétale (bi), le polymère naturel amylacé (b 2) et l'agent d'expansion (c), selon les quantités pondérales suivantes: (a) de 15 à 85 parties en poids de fibres végéta- les, (bl) de 5 à 80 parties en poids d'une charge végéta- le, (b 2) au plus 70 parties en poids d'un polymère natur- rel amylacé choisi parmi l'ensemble constitué par l'amidon et les substances contenant de l'amidon et leurs mélanges, et (c) au plus 20 parties en poids d'un agent d'expan- sion. En particulier, ledit matériau végétal pourra notamment renfermer (a) de 15 à 85 parties en poids de fibres végéta- les, (bi) de 5 à 80 parties en poids d'une charge végéta- le, (b 2) de 1 à 20 parties en poids d'un polymère naturel amylacé choisi parmi l'ensemble constitué par l'amidon et les substances contenant de l'amidon et leurs mélanges, et (c) de 0,01 à 10 parties en poids d'un agent d'expansion. Comme indiqué ci-dessus, le matériau végétal est fondamentalement constitué essentiellement de matières végétales Il est entièrement recyclable et est composé de fibres cellulosiques, d'une charge végétale particu- laire ou d'agglomérats de ladite charge végétale faible- ment liés physico-chimiquement, d'un polymère naturel notamment une farine de céréale ou de légumineuse, et d'un agent d'expansion tel qu'un agent levant d'origine chimique et/ou biologique, tant végétale qu'animale, ou encore un gaz inerte Les polymères naturels amylacés constituent des parois ou membranes végétales de longueur voisine de celle des fibres et de largeur supérieure Ces polymères naturels sont aussi des agents de rigidification et interviennent comme indiqué ci- dessus pour assurer la cohésion du matériau végétal final. Les ingrédients que sont lesdites fibres, lesdi- tes parois végétales, lesdites particules de charge vé- gétale (ou les agglomérats desdites particules) sont distribués de façon aléatoire dans les trois dimensions, en formant des enroulements, des enchevêtrements très solides de fibres, de charge végétale et de parois végé- tales entremêlées. Dans le matériau selon l'invention, les parti- cules végétales sont faiblement liées physico- chimiquement et sont fixées mécaniquement par imbrica- tion dans ledit matériau L'enchevêtrement des fibres, des particules de charge et des parois végétales laisse place à de nombreux espaces vides constitués de volume dont les trois dimensions sont du même ordre d'importan- ce et de formes aléatoires et complexes résultant de l'enchevêtrement très aléatoire des particules de for- mes, de souplesse et de dimensions variables Ces espa- ces vides ont été obtenus par malaxage des charges végé- tales, des composants fibreux, des polymères naturels, avec introduction d'air ou d'un autre gaz inerte, afin d'obtenir un mélange homogène dans un cuvier, bac ou extrudeuse appropriés Les particules élémentaires de charges végétales ou les agglomérats de charges végétales initient et favorisent l'action d'enroulement, d'enchevêtrement des fibres, autour des charges végétales ou des agglomérats de charges végétales et des parois végétales obtenues à partir de polymères naturels. Selon l'invention, les parois végétales filifor- mes sont obtenues par l'emploi de polymères naturels et notamment par l'emploi de polymères naturels contenant des substances amylacées comme les farines céréalières alimentaires, les farines de légumineuses et/ou les sous-produits de la production desdites farines. De plus, selon l'invention, les espaces vides sont agrandis dans les trois dimensions par introduction d'air ou d'un autre gaz inerte au cours de la prépara- tion du mélange fibres/charge végétale/polymère naturel, avant et/ou pendant le séchage, et/ou par l'action d'un il autre agent d'expansion chimique naturel ou de synthèse et/ou biologique végétal ou animal Cet expansion est généralement catalysée sous l'effet de la température au cours du séchage du matériau mais elle peut être initiée dès la préparation du mélange homogène fibres, charges végétales et polymères naturels selon la concentration de ce mélange et le type et la dose d'agent d'expansion. Cette expansion se poursuit généralement pendant la phase d'égouttage du matériau avant le séchage Cet agent d'expansion provoque diverses transformations chimiques et bio-chimiques avec production d'un gaz et principalement du gaz carbonique qui rompt les liaisons liquides formées par l'eau entre les composants fibreux et les charges végétales et écarte les particules élémentaires entre elles, limitant la formation de liaisons physico-chimiques Ce même effet peut être obtenu de la même façon lorsque l'agent d'expansion est un gaz inerte. Selon l'invention, les particules élémentaires de charges végétales ont des dimensions inférieures à 1,5 mm et préférentiellement inférieures à 1 mm, ce qui signifie que 100 % des particules de la charge végétale traversent un tamis à mailles carrées de 1,5 x 1,5 mm, et préférentiellement, un tamis à mailles carrées de 1 x 1 mm La charge végétale peut être compactée sous forme d'agglomérats de particules élémentaires faiblement liées par liaisons physico-chimiques Ladite charge et lesdits agglomérats ont généralement selon l'invention un diamètre moyen compris entre 0,01 et 1,5 mm. Le matériau végétal expansé selon l'invention est caractérisé par une densité inférieure à 300 kg/m 3 et notamment une densité comprise entre 20 et 250 kg/m 3, et avantageusement une dureté Shore comprise entre 10 et et notamment entre 20 et 80. Le matériau végétal selon l'invention peut être obtenu suivant un procédé papetier classique, d'une part, ou suivant une technique d'extrusion ou d'injec- tion/moulage Le matériau peut également être obtenu à partir d'un mélange concentré des quatre ingrédients essentiels (a, bl, b 2 et c) puis homogénéisé au moyen d'une extrudeuse bi-vis corotative classique du type de celle utilisée dans les industries des plastiques, de la chimie et de l'agro-alimentaire, ou du type de celle utilisée pour le défibrage de copeaux de bois ou pour la fabrication de pâtes cellulosiques à haut rendement comme le procédé "BIVISI" mis au point par le CTP et la société CLEXTRAL, suivi d'une opération d'expansion/ séchage L'ensemble de ces opérations peut être effectué soit de façon continue, soit de façon discontinue. Le matériau végétal selon l'invention peut se présenter sous la forme d'un produit en feuille (plus ou moins expansé), d'un panneau, d'un produit moulé ou encore sous forme de morceaux, flocons ou "chips", de dimensions et de volumes variables. Toutes les fibres végétales classiques de l'industrie papetière conviennent selon l'invention, notamment celles provenant des essences de bois de résineux, de feuillus, de plantes annuelles, qui sont produites à partir de procédés papetiers conventionnels: pâtes chimiques kraft ou bisulfite, mi-chimiques, méca- niques par voie humide ou par voie sèche (raffineurs, meules, pâtes fluff), thermomécaniques, chimico- thermomécaniques, les pâtes obtenues à partir du procédé "BIVIS" précité et notamment avec des plantes annuelles (pailles). Ces fibres végétales peuvent provenir de matières vierges mais également de vieux papiers (maga- zines, journaux, catalogues notamment), de rognures de production ou de façonnage, de déchets cellulosiques très divers provenant de la collecte sélective des ordu- res ménagères, d'emballages en papiers ou cartons recy- clés, ou de boues d'épuration. D'un point de vue pratique, on préconise d'utiliser des fibres peu raffinées ou non raffinées ayant un degré SR inférieur ou égal à 50 et notamment un degré SR inférieur ou égal à 30, pour les fibres cel- lulosiques vierges; en revanche, les fibres de récupération peuvent avoir un degré SR supérieur à 50. De façon avantageuse, la charge végétale utili- sable selon l'invention sera une charge végétale micro- nisée conforme aux demandes internationales PCT publiées WO-A-89/05884 et WO-A-90/15900 précitées et incorporées ici à titre de référence Une telle charge provient de déchets de bois ou de végétaux en provenance de l'exploitation forestière (rémanents, petites branches, broussailles, souches, racines), de sous-produits de l'industrie du sciage et du placage (sciure, poussières de ponçage, petites brisures de bois), de la production de céréales: pailles et sous-produits de la production de blé, d'orge, d'avoine, de seigle, de son de blé, déchets de plantes annuelles, rafles de mais, enveloppes externes des grains de céréales, d'oléagineux, de coques de noix, de la production vinicole, et de racines de manioc. La charge végétale peut également provenir de la production de farines de cérérales et de légumineuses. Cette charge végétale peut être également pro- duite à partir d'emballages en bois (notamment containers et palettes en bois) recyclés, et de bois déclassés en provenance des parcs à bois des unités de fabrication de pâtes (brisures, copeaux hors normes, écorces). Selon l'invention, le matériau végétal contient un ou plusieurs polymères intervenant en tant qu'agents assurant la cohésion du produit final De préférence, ces polymères sont des polymères naturels Plus précisément, ces polymères seront avantageusement des substances amylacées Ces polymères peuvent être de préférence des farines céréalières ayant des taux de bluttage plus ou moins importants, comme les farines de blé, de seigle, de sarrasin, de mais, d'orge, d'avoine, ou des farines de légumineuses Ces farines sont utilisées à l'état de poudre et se présentent sous la forme de particules ayant une granulométrie moyenne inférieure à 0,3 mm, de préférence une granulométrie moyenne inférieure à 0,2 mm et mieux une granulométrie moyenne d'environ 0,08-0,1 mm Les farines céréalières peuvent être, le cas échéant, associées à des sous- produits de la production de céréales communément appelés "issues" tels que le son de blé, les remoulages, les semoules, et éventuellement d'autres produits classiques de la papeterie commes les amidons natifs, la fécule de pomme de terre native, lesdits amidons et fécules modifiés par voie chimique, enzymatique ou thermique, les dextrines, les protéines, les colles animales, la gélatine, les gommes arabiques, les algina- tes, les lignosulfonates, les dérivés cellulosiques comme la carboxyméthylcellulose, l'éthylméthylcellulose, et le carboxyméthylamidon D'une manière générale, le polymère amylacé sera avantageusement choisi parmi l'en- semble constitué par les farines de céréales, les fari- nes de légumineuses, les issues desdites farines et leurs mélanges. Les protéines précitées peuvent être obtenues par turbo-séparation des protéines de farines céréaliè- res comme cela est le cas dans le cadre des farines de blé Il est connu qu'une farine de blé est le résultat de la comminution de l'amande du grain dépouillé de son enveloppe; il s'agit d'agglomérats formés de grains d'amidon et entre ces grains de protéines friables qui assurent la cohésion d'ensemble La friabilité des protéines permet, par broyage et micronisation, de ré- duire la totalité des agglomérats en grains d'amidon libres et en fragments de protéines facilement séparés par turbo-séparation. De façon préférée selon l'invention, le matériau végétal renfermera de 1 à 20 parties en poids de poly- mère naturel amylacé. Outre les fibres végétales, la charge végétale et le polymère naturel amylacé, le matériau végétal selon l'invention renferme un agent d'expansion Selon une caractéristique de l'invention, ledit agent d'expansion est choisi parmi l'ensemble constitué par les gaz inertes (tels que air, azote, argon, etc), les colloïdes entraîneurs de gaz, les matériaux libérant un gaz inerte par voie enzymatique, par fermentation ou sous l'action de la chaleur, et, leurs mélanges. Parmi les colloides entraîneurs de gaz qui conviennent, on peut notamment citer les colloïdes entraîneurs d'air qui sont couramment utilisés dans la fabrication, par malaxage, dans l'industrie des bétons colloldaux légers, d'une part, et les colloïdes entraîneurs d'oxygène tels que l'hémoglobine contenue dans les hématies, le sang et les extraits de sang solides ou liquides. Parmi les substances capables de libérer un gaz sous l'action de la chaleur, on peut notamment citer les ferments et levures (anaérobies ou aérobies) comme les "ferments figurés" composés de microorganismes (champi- gnons et bactéries) et les "ferments solubles" qui sont constitués d'enzymes, de catalyseurs biologiques, pro- * duits par des cellules vivantes animales ou végétales ou leurs sécrétions Conviennent plus particulièrement, les ferments et levures alimentaires pour la boulangerie et la pâtisserie, d'une part, et la levure de bière, d'au- tre part. Ledit agent d'expansion peut être également une levure chimique alimentaire à base de bicarbonate de sodium et/ou d'ammonium, qui réagit à chaud en donnant du C 02 par décomposition thermique, ou encore de l'acide ascorbique, qui est un produit naturel couramment employé dans l'industrie alimentaire Un tel agent d'expansion peut également contenir un pyrophosphate et/ou un dérivé amylacé. En variante, ledit agent d'expansion peut être un liquide logé dans une membrane frangible, ledit liquide donnant un gaz inerte sous l'action de la chaleur. Selon une autre variante, ledit agent d'expan- sion peut être un gaz inerte susceptible d'être combiné à l'un quelconque des moyens (c) précités Un tel gaz inerte peut être introduit, soit dans la préparation du mélange fibres végétales/charge végétale/polymère natu- rel amylacé, soit avant ou pendant le séchage du maté- riau végétal En pratique, l'amélioration de l'expansion du matériau peut être obtenue en introduisant de l'air ou un autre gaz naturel inerte lors du malaxage du mélange constitué par l'ensemble des moyens (a), (bl), (b 2) et (c), avant le séchage ou pendant ledit séchage. Selon l'invention, on utilisera avantageusement 0,01 à 10 parties en poids d'agent d'expansion pour l'obtention du matériau végétal. De façon pratique, le matériau végétal selon l'invention comprendra (a) de 15 à 85 parties en poids de fibres végéta- les, (bl) de 5 à 80 parties en poids d'une charge végéta- le, (b 2) de 1 à 20 parties en poids d'un polymère naturel amylacé choisi parmi l'ensemble constitué par l'amidon et les substances contenant de l'amidon et leurs mélanges, et (c) de 0,01 à 10 parties en poids d'un agent d'expansion. Comme indiqué ci- dessus, l'agent d'expansion est destiné à permettre l 'expansion du matériau De façon avantageuse, ladite expansion est réalisée par introduc- tion de l'agent d'expansion (i) lors de la préparation du mélange fibres/ charge végétale/polymère naturel, (ii) dans le mélange fibres/charge végétale/ polymère naturel préalablement formé, avant sé- chage, et/ou (iii) dans le mélange fibres/charge végétale/ polymère naturel, pendant le séchage, pour incorporation d'air ou d'un gaz naturel. Le mélange constitué par l'ensemble des moyens (a), (bi), (b 2) et (c), dénommé ci-après mélange de base par commodité, peut également renfermer, en fonction des applications souhaitées, divers additifs auxiliaires usuels de la papeterie Ces additifs auxiliaires peuvent être notamment les suivants: les charges minérales usuelles, notamment celles qui sont contenues dans les papiers, cartons et emballages recyclés, à savoir le talc, le kaolin, le carbonate de calcium, le sulfate de calcium, le blanc satin et leurs mélanges; les agents de collage utilisés dans l'industrie pape- tière pour réduire la sensibilité à l'eau, tels que les colophanes (en anglais: "rosin materials") éventuelle- ment modifiées, les émulsions de paraffine, les alkylcé- tènes dimères, et les produits couramment utilisés dans les emballages en contact avec les substances alimentai- res; les agents de régulation du p H comme l'alun et l'acide sulfurique; les agents de rétention anionique ou cationique, notamment les amidons cationiques et les amidons anioni- ques; les agents de coloration; les agents fongicides (bien entendu dans la mesure o, dans les conditions d'emploi, ils n'agissent pas substantiellement avant ou pendant le séchage sur les champignons contenus dans les levures); et, les agents lubrifiants. Selon un mode préféré de réalisation du procédé de préparation visé cidessus, les étapes (A) et (B) sont réalisées par voie papetière, le mélange homogénéisé de l'étape (A) étant en suspension aqueuse. Selon un autre mode préféré de réalisation dudit procédé, l'étape (B) est réalisée selon une technique de l'industrie des matières plastiques ou de l'agro- alimentaire notamment au moyen d'une extrudeuse Dans ce cas, le séchage du stade (B) est un traitement thermique que l'on peut également appeler "cuisson" En particu- lier, la cuisson de l'étape (B) peut être réalisée par extrusion, ou injection/moulage. En bref, le matériau végétal selon l'invention, qui a été expansé in situ par incorporation ou libéra- tion d'un gaz, présente après expansion une densité com- prise entre 20 et 250 kg/m 3, d'une part, et une dureté Shore comprise entre 10 et 150. Selon un mode particulier de réalisation (notam- ment selon une technique papetière ou selon une techni- que de l'industrie des matières plastiques ou agro- alimentaires), le procédé de l'invention, comprendra les étapes consistant à ( 1 ) faire appel à une suspension aqueuse (diluée ou très concentrée) de fibres végétales; ( 20) incorporer dans ladite suspension aqueuse du stade 1 l, la charge végétale sous agitation; ( 3 ) incorporer sous agitation dans la suspension aqueu- se résultante obtenue au stade 2 , le polymère amylacé, et au moins un des additifs papetiers choisis parmi l'ensemble constitué par les charges minérales, les agents de collage, les agents derégulation de p H, les a- gents de rétention, les colorants, les fongicides et les agents lubrifiants; ( 4 ) sécher le mélange résultant; ledit agent d'expansion étant introduit au stade 2 , au stade 30, avant le stade 4 ou pendant le stade 40. De façon avantageuse, selon ce mode de réalisation particulier, le procédé de préparation du matériau végétal mettra en oeuvre à 85 parties en poids de fibres végétales au stade 1 , à 80 parties en poids de charge végétale au stade 2 , au plus 70 parties en poids de polymère natu- rel amylacé au stade 3 , et au plus 20 parties en poids d'agent d'expan- sion introduit au stade 20, au stade 30, avant le stade 4 et/ou pendant le stade 4 ; et mieux à 85 parties en poids de fibres végétales au stade 10, à 80 parties en poids de charge végétale au stade 2 , 1 à 20 parties en poids de polymère naturel amylacé au stade 30, et 0,01 à 10 parties en poids d'agent d'expan- sion. De façon pratique, dans le procédé selon l'in- vention, les stades l -3 et, le cas échéant, le stade 40 seront mis en oeuvre selon des techniques papetières ou des techniques d'extrusion et/ou d'injection/moulage. Dans la suspension obtenue à l'issue du stade , l'ensemble du mélange constitué par les fibres végétales, la charge végétale, le polymère naturel amylacé et l'agent d'expansion présent est notamment à une concentration comprise entre 0,1 et 90 % p/v et de préférence entre 2 et 60 % p/v. Selon un mode de réalisation préféré du procédé selon l'invention, l'on préconise à l'issue du stade 3 un égouttage, et le séchage (ou cuisson) suivant du stade 4 est réalisé avec un gradient de température de C à 2000 C, de préférence avec un gradient de température de 500 C à 1500 C, ledit gradient de tempéra- ture assurant l'expansion dudit matériau végétal au moyen de l'agent d'expansion. Selon un autre mode de réalisation préféré selon l'invention, le mélange de base éventuellement complété en additifs auxiliaires est homogénéisé dans une extru- deuse avant expansion ou injection/moulage, selon un gradient similaire de température. MEILLEUR MODE DE MISE EN OEUVRE DU PROCEDE On a donné ci-après le meilleur mode de mise en oeuvre du procédé de l'invention. Les fibres végétales cellulosiques sont mises en suspension dans de l'eau selon un procédé papetier clas- sique: désintégration dans un pulpeur ou cuvier à pâte entre 30 et 400 g/l De façon avantageuse, ces fibres cellulosiques ne sont pas raffinées comme il est d'usage dans la fabrication usuelle des papiers et des cartons; avec des fibres non raffinées ou peu raffinées, on favo- rise l'enchevêtrement des moyens (a), (bi) et (b 2). La charge végétale est incorporée sous agitation pendant 1-3 minutes dans la suspension ou dispersion aqueuse contenant les fibres cellulosiques Le polymère naturel amylacé est directement introduit sous agitation dans le mélange fibres/charge végétale résultant, avec si nécessaire, les autres additifs auxiliaires, le mélange résultant est maintenu sous agitation pour l'obtention d'un mélange de base homogène et pour l'in- 1 o corporation d'air favorable à l'expansion L'agent d'expansion est introduit soit avec la charge végétale, soit avec ledit polymère naturel amylacé. Le mélange résultant est amené ou maintenu en suspension dans de l'eau, à une concentration pouvant varier entre 2 à 60 % p/v, selon les types de matériel et notamment des puissances disponibles pour l'agitation du mélange de base Bien entendu, il est préférable de travailler aux concentrations les plus élevées pour mi- nimiser le coût du séchage. Le mélange de base constitué par l'ensemble fibres végétales/charge végétale/polymère naturel amyla- cé/agent d'expansion et éventuellement complété par un ou plusieurs additifs auxiliaires est égoutté, selon une technique classique papetière, sur une table plate ou inclinée, à un (mono-jet) ou plusieurs jets (multi-jets) ou encore au moyen de plusieurs tables. Après égouttage, le matériau formé passe dans au moins un dispositif de séchage pouvant fonctionner à air chaud, aux infrarouges et/ou aux hautes fréquences Le séchage, qui peut mettre en oeuvre plusieurs dispositifs différents de séchage, permet (i) d'activer l'expansion, et d'atteindre l'épaisseur souhaitée du matériau végétal expansé, ladite épaisseur pouvant être comprise entre 0,5 et 20 cm par exemple, et notamment 3 et 10 cm, et (ii) de sécher complètement ledit matériau avant découpe en plaques aux dimensions souhaitées pour les différents usages. Le matériau végétal selon l'invention peut éga- lement être obtenu à partir d'un mélange de base de con- centration plus élevée pouvant aller jusqu'à 90 % p/v, en particulier entre 30 et 80 p/v et notamment entre 30 et 60 % p/v, au moyen d'une extrudeuse du type bi-vis analogue à celle utilisée dans l'industrie des matières plastiques et de l'agro-alimentaire ou comparable à celle utilisée en papeterie pour la fabrication de pâtes à haut rendement Le mélange de base, éventuellement complété par un ou plusieurs additifs auxiliaires, est homogénéisé avant d'être expansé en ligne sous forme de matériau en feuille, panneau ou flocons. Le matériau végétal expansé ainsi obtenu est particulièrement apte à la découpe, à l'usinage et à la mise en forme L'ajustement de l'épaisseur en fonction des besoins du marché peut être aisément obtenu par dé- coupe en continu, par exemple avec un fil métallique ou par découpe laser. Les chutes de production sont totalement recy- clables dans le procédé de l'invention, dès lors qu'il est très aisé de les désintégrer avec les fibres végéta- les lors de la mise en oeuvre du stade 1 . Le matériau résultant qui a une composition essentiellement végétale ou naturelle peut subir selon les applications visées un traitement de finition sur ou hors machine, notamment par pulvérisation dans un tunnel approprié, enduction, imprégnation, ledit traitement de finition étant suivi d'un nouveau séchage Le traitement de finition a pour but de conférer au matériau végétal des propriétés qu'il n'a pas en l'état afin qu'il puisse répondre aux exigences du marché Des traitement spéci- fiques peuvent être nécessaires pour: améliorer les propriétés superficielles, notamment augmenter la résistance aux frottements, à l'abrasion, au peluchage et aux manutentions; dans ce but, on utilisera avantageusement un polymère naturel tel que l'amidon, la fécule de pomme de terre et leurs dérivés; conférer la résistance à l'eau et à l'humidité; conférer la résistance à la flamme; adapter son aspect de surface ou le colorer; augmenter la stabilité dimensionnelle; et, augmenter la cohésion d'ensemble. Le matériau végétal expansé finement broyé peut également être combiné à un polymère naturel pour injec- tion/moulage, ou peut donner également des matériaux complexes avec d'autres produits en feuille classiques ou spéciaux tels que les produits cellulosiques comme le papier et le carton, les cellodermes, les revêtements, les supports d'enduction, dans le but d'obtenir de nou- veaux matériaux utiles. Ces matériaux complexes peuvent notamment être obtenus par contrecollage ou thermoscellage sur une ou deux faces (sandwichs constitués par un matériau végétal expansé disposé entre deux feuilles de carton ou papier). UTILISATION DU MATERIAU VEGETAL EXPANSE Le matériau végétal expansé est particulièrement utile dans le domaine des matériaux de calage, de pro- tection dans tous les secteurs de l'emballage et du conditionnement, et dans le domaine de la construction (panneaux isolants, cornières) Ledit matériau végétal expansé est industriellement très intéressant eu égard à sa recyclabilité totale (il ne pollue donc pas l'envi- ronnement), à sa bonne aptitude à l'emboutissage, à sa résistance à la compression, à la perforation, aux vibrations et aux chocs Ledit matériau végétal expansé peut remplacer très avantageusement les mousses de poly- éthylène, polypropylène, polystyrène, polyester et polyuréthane expansées, les mousses verre/matière plas- tique, les produits en vrac et les matériaux de remplissage en matière plastique, les mousses souples ou rigides réalisées in situ qui présentent l'inconvé- nient rédhibitoire de ne pas être recyclables et de nuire à la protection de l'environnement. Compte tenu du choix des composants végétaux, notamment en ce qui concerne les fibres cellulosiques, le matériau végétal expansé pourrait être, après usage, facilement recyclé comme produit complémentaire dans l'alimentation animale. Le matériau végétal expansé peut également trouver des débouchés dans l'industrie automobile en tant que produit de protection, dans l'industrie du bâ- timent et de la construction soit seul soit associé à d'autres matériaux classiques (plaques de plâtre, panneaux de particules, articles de menuiserie indus- trielle, structures préfabriquées en béton ou ciment) pour former des cloisons rigides, des cornières, des revêtements de sols, de revêtements de plafonds et des revêtements muraux. Par ailleurs, le matériau végétal expansé est susceptible d'être exploité dans la fabrication de sup- ports d'enduction ou cellodermes destinés à l'industrie de la maroquinerie, de la chaussure ou de divers maté- riaux décoratifs En règle générale, pour ces applica- tions, ledit matériau est soumis à un traitement sur ou hors machine avec des polymères de natures différentes pour conférer les caractéristiques nécessaires à l'usage envisagé et qu'il n'a pas en l'état, en particulier les résistances aux frottements à l'état sec et humide. Enfin, le matériau végétal selon l'invention et son procédé de préparation peuvent être utilisés dans la fabrication de papiers, cartons et cellodermes pour les- quels il est recherché une augmentation de l'épaisseur et une diminution de la densité Dans ces dernières applications, les taux d'expansion et les épaisseurs souhaités sont relativement faibles comparativement aux matériaux de calage, de protection et d'emballage préci- tés A titre indicatif, les épaisseurs de ces papiers, cartons et cellodermes peuvent varier entre 0,05 à mm. D'autres avantages et caractéristiques de l'in- vention seront mieux compris à la lecture qui va suivre d'exemples de réalisation relatifs à la préparation du matériau végétal selon l'invention et à son utilisation notamment dans le domaine du calage, de la protection et des revêtements Bien entendu, l'ensemble de ces élé- ments n'est nullement limitatif mais est fourni à titre d'illustration Dans les figures jointes en annexe, on a donné les courbes ( 1) pour le produit de l'exemple 1 et ( 2) pour le polystyrène expansé en ce qui concerne la résistance à la compression (Rc) exprimée en da N en fonction de la déformation (D) exprimée en mm (fig 1), et la résistance à la flexion (Rf) exprimée en da N en fonction de la flèche (F) exprimée en mm (fig 2). Exemple 1 Dans un premier stade, on prépare sous agitation dans un cuvier, une suspension de fibres de résineux kraft écru à 50 g/l La charge végétale produite à partir de rafles de mais ( 100 % des particules inférieures à 0,3 mm) sont introduites sous agitation dans la suspension de fibres végétales La concentration est ajustée pour une concentration du mélange de 5 à 8 % L'introduction de farine céréalière (farine de blé de granulométrie inférieure à 200 micromètres), s'effectue directement dans le mélange fibres-charges, ainsi qu'une levure chimique (à base de bicarbonate de soude), et le tout est homogénéisé sous agitation à une concentration de 3 à 10 % Le mélange de base a la concentration suivante: fibres cellulosiques: 70 parties en poids charge végétale (CV): 20 parties en poids farine de blé: 10 parties en poids levure chimique: 2 parties en poids Le mélange est maintenu sous agitation durant 5 à 10 minutes pour l'homogénéiser correctement et favo- riser l'incorporation d'air. Le mélange ainsi constitué est égoutté à travers une toile métallique du type de celle d'une machine à papier classique avant d'être séché dans un tunnel ventilé avec un gradient de température de 500 C à 1500 C ou plus. L'expansion commence à se produire dès la prépa- ration du mélange de base et se poursuit au cours de l'égouttage et du séchage du matériau. L'épaisseur finale atteinte est de 30 mm. Le tableau 1 ci-après donne les caractéristiques comparatives du nouveau matériau ainsi obtenu par rapport au polystyrène expansé utilisé dans le calage des produits électroménagers et équipements audio-vidéo. Les résultats du tableau 1 montrent qu'avec la composition de l'exemple 1, le nouveau matériau objet de l'invention est doté de résistances mécaniques beaucoup plus élevées que celles du polystyrène expansé: 1 Résistance à la compression, à l'écrasement: 1,7 fois supérieure Le nouveau matériau se prête mieux au gerbage. La figure 1 ci-après montre nettement les diffé- rences entre le nouveau matériau et le polystyrène expansé. Avec une pression d'écrasement maximale ( 240 da N), le taux de vide enlevé avec le polystyrène est de % alors qu'il n'est que de 50 % avec le nouveau matériau qui encaisse mieux les efforts et se déforme moins sous l'effet des contraintes externes Le polystyrène a un taux de vide 1,5 fois plus élevé que celui du nouveau matériau Ces caractéristiques peuvent permettre pour le même usage, l'emploi d'un matériau de calage d'épaisseur environ 1,5 à 2 fois plus faible Les performances de ce nouveau matériau peuvent être notam- ment exploitées pour la diminution du coût unitaire de transport de 30 à 40 % 2 Emboutissabilité: le nouveau matériau a une meilleure aptitude à l'emboutissage: taux d'écrasement avant rupture deux fois plus elevé que le polystyrène. 3 Résistance à la traction: elle est quatre fois elevée pour le matériau selon l'invention. 4 Rigidité: Le nouveau matériau est deux fois plus résistant à la flexion et a une déformation maximale en flexion sans rupture deux fois plus élevée. Résistance à la perforation: Elle est 10 fosi plus élevée avec le matériau végétal selon l'invention. 6 Résistance à la torsion: Elle est 1,5 à 2 fois plus élevée avec le matériau selon l'invention. Ce nouveau matériau utilisable dans le domaine du calage, de la protection et de l'emballage est très facilement recyclable par désintégration dans l'eau et pour réutilisation soit pour une nouvelle fabrication du matériau, soit pour la fabrication de papiers, cartons d'emballage et cellodermes. 7 Résistance à la flexion: La figure 2 ci- après montre que le nouveau matériau selon l'invention est beaucoup plus performant que le polystyrène expansé. Ce produit qui est constitué à 100 % de matières végétales pourrait être également utilisé comme produit complémentaire à l'alimentation animale. Exemple 2 On utilise une pâte chimico-thermomécanique de hêtre produite selon le procédé "BIVIS" précité La composition de fibres végétales ainsi obtenue est moins performante sur le plan mécanique que celle de l'exemple précédent (procédé chimique et fibres de résineux) Tous les autres composants: charge végétale, farine de blé, agent levant et conditions de fabrication restent inchangées. Par rapport à l'exemple 1, le matériau obtenu selon l'exemple 2 est plus rigide de 10 à 20 % aussi résistant à l'écrasement aussi résistant à la perforation moins résistant à la traction de 15 à 20 % Le matériau de l'exemple 2 est beaucoup plus performant que le polystyrène expansé et il est 100 % recyclable Il peut être exploité dans la menuiserie: intérieur de porte, remplissage cloison, isolation phonique. Exemple 3 La pâte cellulosique utilisée est une pâte de paille à haut rendement produite par le procédé "BIVIS" selon les conditions de l'exemple 2 Le matériau ainsi obtenu se compare à celui de l'exemple 2 mais avec une résistance à la perforation plus élevée de 15 % et une rigidité supérieure de 10 % Exemple 4 On utilise le mélange de base suivant: Fibres végétales (résineux kraft blanchi): 50 parties en poids; Charge végétale (produite à partir de sciure de pin maritime, micronisation pour 100 % de particules inférieures à 0,200 mm): 40 parties en poids; Farine de seigle: 6 parties en poids Amidon de blé: 2 parties en poids. Le matériau obtenu a des caractéristiques comparables à celles de celui de l'exemple 1. Exemple 5 On ajoute dans le mélange de base de l'exemple 1 de l'acide ascorbique à la dose de 0,5 partie en poids pour améliorer le pouvoir d'expansion au cours du séchage. Exemple 6 On réalise le mélange de base suivant: Fibres cellulosiques provenant de vieux papiers d'emballage en carton et sacs en kraft écru: 40 parties en poids; Charge végétale produite à partir de brisures et copeaux hors normes d'une usine de pâte kraft et après micronisation pour l'obtention de la répartition granulométrique suivante ( 100 % des particules ont un diamètre moyen inférieur à 0,5 mm): 50 parties en poids; Mélanges de farines (blé/fine d'orge/son de blé) micronisées à moins de 250 micromètres: 15 parties en poids; Fécule de pomme de terre 1 partie en poids; Agent levant biologique ou enzyme: 0,5 par- tie en poids; Acide ascorbique: 0,2 partie en poids. Les conditions opératoires sont celles de l'exemple 1. On obtient un matériau expansé de 10 cm d'épaisseur de densité comprise entre 100 et 130 kg/m 3 présentant les caractéristiques mécaniques suivantes taux d'écrasement à 240 da N: 45 % résistance à 20 % d'écrasement: 35 da N taux d'écrasement sans rupture de surface: % résistance à la perforation: 3 200 g résistance à la traction: 52 N Le matériau ainsi obtenu est soumis à une opération de coloration par pulvérisation puis de nou- veau séché dans un tunnel à température supérieure à ' Le produit ainsi obtenu et décoratif est utilisé pour la confection de calages protecteurs pour coffrets de luxe destinés au conditionnement des parfums. Exemple 7 Le mélange de base de l'exemple 1 est traité avec des agents de diminution de la sensibilité à l'eau et de résistance à l'état humide La nouvelle compo- sition devient la suivante: Fibres cellulosiques: 60 parties en poids Charge végétale (rafles de mais): 30 parties en poids Levure chimique: 2 parties en poids Alkylcétène dimère: 1 partie en poids sec Emulsion de paraffine: 0,5 partie en poids. Le matériau après égouttage et séchage selon les conditions d'égouttage et de séchage de l'exemple 1 est soumis à une imprégnation avec une solution classique de sels ignifugeants pour rendre le matériau ininflammable. Le matériau ainsi obtenu se caractérise par de bonnes propriétés d'ensemble, d'isolation phonique, acoustique et électrique et il peut être avantageusement utilisé dans la construction et le bâtiment Ce matériau peut être également contrecollé sur 1 ou 2 faces avec une feuille en papier kraft pour améliorer sa résistance à l'abrasion de surface au cours des manutentions et des travaux bâtiment. Exemple 8 Le matériau obtenu selon l'exemple 1 est frag- menté en "chips" de volumes variables entre 1 et 10 cm 3. Les fragments ainsi obtenus, peuvent être utilisés pour le calage en vrac, par remplissage des emballages, ou pour la fabrication de coussins de calage recyclables. Exemple 9 On réalise un matériau de rigidité élevée pour la fabrication de cornières très résistantes aux chocs avec le mélange de base suivant: Fibres kraft écrues: 40 parties en poids Charge végétale obtenue à partir de refus de la production de charges pour l'industrie papetière, et conforme aux deux demandes PCT publiées précitées ( 95 % des particules de ladite charge végétale ont un diamètre moyen compris entre 0,15 et 0,3 mm) La matière première utilisée est un mélange de bois de récupération (palettes, containers) et de petits bois de l'exploitation forestière (branches, rémanents, etc): 30 parties en poids. Mélange de farines céréalières: blé, sarra- sin, seigle, orge: 30 parties en poids; Levure de bière: 1 partie en poids. Les conditions d'égouttage et de séchage sont identiques à celles de l'exemple 1 Le matériau d'épaisseur voisine de 15 cm a une résistance à la perforation 20 % supérieure et une rigidité 30 % supé- rieure à celle du matériau obtenu selon l'exemple 1. Exemple 10 Le matériau obtenu selon l'exemple 1, d'épaisseur 3 cm, est contrecollé recto/verso (recto support en tissu et verso support cellulosique) pour l'obtention d'un nouveau revêtement mural et de plafond doté de bonnes propriétés d'isolation phonique. Exemple 11 On réalise suivant la composition de l'exemple 3, un matériau expansé d'épaisseur variable entre 4 et mm, résistant à la perforation, à la traction pour la réalisation de semelle de chaussure. Exemple 12 On réalise un complexe rigide avec deux couches de carton ondulé recto/verso avec le nouveau matériau selon l'exemple 1, 2 ou 4, pris en sandwich pour la confection de containers cartons de bonnes performances contre les chocs pour le transport longue distance de produits fragiles. Exemple 13 Le complexe de l'exemple 12 ci-dessus est obtenu avec du carton pour la réalisation d'emballages de luxe pour la parfumerie, les cosmétiques, le secteur de la santé-beauté et des alcools et spiritueux. Exemple 14 On réalise un matériau dont la charge végétale est essentiellement amenée par une farine céréalière contenant un taux d'issues élevé. Fibres végétales: 50 parties en poids Charge végétale autre que celle contenue dans le polymère naturel et produite à partir de sous-produit de la production de mais: 5 parties en poids. Farine de blé avec le son: 40 parties en poids Gluten: 3 parties en poids Le mélange est correctement agité pour l'homogé- néiser et pour incorporer de l'air et amorcer l'expansion Les autres conditions de fabrication sont *celles de l'exemple 1. On obtient un matériau souple moins emboutis- sable que celui de l'exemple 1 mais tout à fait apte à la réalisation de revêtements isolants. Exemple 15 Le matériau obtenu selon l'exemple 14 ci-dessus est enduit d'amidon sur une face pour améliorer les résistances superficielles du matériau. Exemple 16 On produit un carton intérieur bois multi jets de 300 g/m 2. Composition standard a) jets pour intérieur: pâte mécanique écrue pour un 1 O granmage lavec amidon cationique ( 2 % sec) et collage colophane conventionnell de 250 g/m 2. b) couche fibreuse recto: pâte kraft résineux/feuillus blanchi ( 60/40) d'un grammage de 25 g/m 2. c) couchage pigmenté: composition classique impression écriture (kaolin, carbonate, amidon, latex, azurants) d'un grammage de 25 g/m 2. Nouvelle composition: On remplace la composition intérieure par la composition suivantes: Pâte mécanique écrue: 60 parties en poids Charge végétale (à base de rafles de mais micronisées pour que 100 % des particules aient un diamètre moyen inférieur à 0,2 mm): 15 parties Amidon de blé: 5 parties en poids Gluten: 0,5 partie en poids Agent d'expansion (à base de carbonate de sodium): 0,5 partie en poids. Tous les autres composants et les proportions couches intérieures/recto restent identiques au témoin. Le nouveau matériau est beaucoup plus bouffant augmentation de l'épaisseur de 20 % par rapport au matériau conforme à la composition standard précitée. Exemple 17 On réalise un mélange très concentré de fibres végétales/charge végétale/polymère naturel/agent d'ex- pansion entre 50 et 80 % p/v au moyen d'une extrudeuse "BIVIS" classique utilisée dans l'industrie agro-alimen- taire La pâte ainsi formée est expansée en ligne après passage dans une deuxième extrudeuse classique Le matériau obtenu se présente sous forme de flocons végétaux pour le calage en vrac. - ITABLEAU 1 T CARACTZERISTIQUES COMPARATIVES DES MATERIAUX I NOUVEU I POLYSTYRENE I MATERIAU I BXPANB I XPANSE VEGETAL I I l COMPOSITION 100 % l 100 % l Végétal l Plastiques l Conglomérats de: 1 Agglomérats de fibres végétales I billes l recouvertes en partie composées de: lde CV l l CV et agglomérats de I Cellules l CV l fermées et TYPE DE STRUCTURE l Parois amylacés I semi ouvertes l filiformes et en forme l de diamètre I de ruban l équivalent l Vides intersticiels l 2 & 50 microns l de diamètre équivalent l l 50 à 100 microns l I l RECYCLABILITE I 100 % recyclable i non recyclable I I EPAISSEUR (mm) I' 30 30 DENSITE (Kg/m 3) 120 30 -36- TABLAU 1 (Fin) CARACTERISTIQUES MECANIQUES SUR EPROUVETTE (EPROUVETTE L*l*e) COHPRESSION (sur éprouvette 80 * 15 * 30 ma mesure sur épaisseur e) I I I I RESISTANCE A 10 % 20 I 12 D' ECRASEMENT I I (da N) I I RESISTANCE A 20 % I 30 I 18 DO' ECRASEMENT I I (da N) I I TAUX D'ECRASEHENT I 53 % 76 t à 240 da N I DURETE SHORE I 60 I 32 EMBOUTISSABILITE I I (Taux d'écrasement sans I 50 % I 20 % rupture de surface I I bille diamètre 30 um) I RESISTANCE A LA TRACTION I 66 I 16 (N) I ALLONGEMENT A LA I 1,3 % I 1,5 % RUPTURE I i RIGIDITE ( 3 Points -sur la hauteur) Résistance & la flexion I l éprouvette 60 * 15 * 30 mu I I L*l*h mesurée sur I I 3 points de flèche I I (da N) I I I I FLECHE 1 a 3 I 1,5 I I FLECHE 2 m U 1 4 1 2,5 Rupture I I FLECHE 4 m I S Rupture I PERFORATION I 3500 g I 300 g Résistance transpercementl depuis la surface I depuis les 3 à l'aiguille de 1 lm 1 I parois de diamètre I 1100 g I (épaisseur échantillon Idepuis la paroi latéralel ) I I I I TORSION (éprouvette de 60 * 30 * 8 nu) Résistance & la rupturel 1200 g I 700 g Angle de torsion & la I I rupture I 45 I 45 I REVENDICATIONS 1 Matériau essentiellement végétal ayant une densité inférieure à 300 kg/m 3, ledit matériau végétal étant caractérisé en ce qu'il renferme (a) des fibres végétales, (b) un mélange (i) d'une charge végétale et (ii) d'un polymère naturel, et (c) un agent d'expansion. 2 Matériau suivant la revendication 1, caractérisé en ce que ledit polymère naturel est choisi parmi l'en- semble constitué par l'amidon, les substances conte- nant de l'amidon et leurs mélanges. 3 Matériau suivant la revendication 2, caractérisé en ce que ledit polymère amylacé est choisi parmi l'en- semble constitué par les farines de céréales, les fari- nes de légumineuses, les issues desdites farines et leurs mélanges. 4 Matériau suivant la revendication 1, caractérisé en ce que ledit agent d'expansion est choisi parmi l'ensemble constitué par les gaz inertes, les colloïdes entraîneurs de gaz, et les moyens libérant un gaz par voie enzymati- que, par fermentation et/ou sous l'action de la chaleur. 5 Matériau suivant la revendication 4, caractérisé en ce que l'agent d'expansion est choisi parmi les ferments et levures. 6 Matériau suivant la revendication 4, caractérisé en ce que l'agent d'expansion est choisi parmi l'ensem- ble constitué par les ferments et levures de boulange- rie, les ferments et levures de bière et la levure chi- mique. 7. en ce (a) (b) Matériau suivant la qu'il renferme de 15 à 85 parties les, et de 5 à 150 parties revendication 1, caractérisé en poids de fibres végéta- en poids d'un mélange (i) d'une charge végétale et (ii) (c) 8. en ce (a) (bl) (b 2) (c) 9. en ce (a) (bl) (b 2) (c) 10. tions d'un polymère naturel, et jusqu'à 20 parties en poids d'un agent d'expan- sion. Matériau suivant la revendication 1, caractérisé qu'il renferme de 15 à 85 parties en poids de fibres végéta- les, de 5 à 80 parties en poids d'une charge végétale, au plus 70 parties en poids d'un polymère naturel amylacé choisi parmi l'ensemble constitué par l'amidon, les substances contenant de l'amidon et leurs mélanges, et au plus 20 parties en poids d'un agent d'expan- sion. Matériau suivant la revendication 1, caractérisé qu'il renferme de 15 à 85 parties en poids de fibres végéta- les, de 5 à 80 parties en poids d'une charge végéta- le, de 1 à 20 parties en poids d'un polymère naturel amylacé choisi parmi l'ensemble constitué par l'amidon et les substances contenant de l'amidon et leurs mélanges, et de 0,01 à 10 parties en poids d'un agent d'expansion. Matériau suivant l'une quelconque des revendica- 1 à 9, caractérisé en ce qu'il a été expansé in situ par incorporation ou libération d'un gaz; et en ce qu'il présente après expansion une densité comprise entre 20 et 250 kg/m 3. 11 Matériau suivant la revendication 10, caractéri- sé en ce que l'expansion est réalisée par introduction de l'agent d'expansion (i) lors de la préparation du mélange fibres/ charge végétale/polymère amylacé, (ii) dans le mélange fibres/charge végétale/ polymère amylacé préalablement formé, avant sé- chage, et/ou (iii) dans le mélange fibres/charge végétale/ polymère amylacé, pendant le séchage, pour l'incorporation d'air ou d'un gaz naturel inerte. 12 Matériau suivant l'une quelconque des revendi- cations 10 et 11, caractérisé en ce que l'expansion est favorisée par un séchage réalisé avec un gradient de température se situant dans la gamme de 20 à 2000 C. 13 Matériau suivant l'une quelconque des revendi- cations 1 à 12, caractérisé en ce que les fibres végé- tales sont des fibres papetières cellulosiques. 14 Matériau suivant l'une quelconque des revendi- cations 1 à 12, caractérisé en ce que la charge végéta- le est pulvérulente et provient de l'industrie du bois, de déchets de bois ou de végétaux, de l'industrie agro- alimentaire. Matériau suivant la revendication 14, caracté- risé en ce que la charge végétale a une granulométrie comprise entre 0,01 et 1,5 mm. 16 Matériau suivant l'une quelconque des revendica- tions 10 à 15, caractérisé en ce qu'il a une densité comprise entre 20 et 250 kg/m 3. 17 Matériau suivant l'une quelconque des revendica- tions 1 à 16, caractérisé en ce qu'il a une dureté Shore comprise entre 10 et 150. 18 Procédé de préparation d'un matériau essentiel- lement végétal et expansé à partir (a) de fibres végéta- les, (bi) d'une charge végétale, (b 2) d'un polymère na- turel et (c) d'un agent d'expansion, ledit procédé étant caractérisé en ce qu'il comprend les étapes consistant à: (A) préparer un mélange homogénéisé de fibres (a), de charge végétale (bi) et de polymère naturel (b 2), et (B) sécher ledit mélange à une température comprise entre 20 et 2000 C, l'agent d'expansion (c) étant introduit (i) lors de la préparation du mélange fibres/ charge végétale/polymère naturel, (ii) dans le mélange fibres/charge végétale/ polymère naturel préalablement formé, avant sé- chage, et/ou (iii) dans le mélange fibres/charge végétale/ polymère naturel, pendant le séchage, pour incorporation d'air ou de gaz naturel inerte dans ledit mélange fibres/charge végétale/polymère, au cours de la formation dudit matériau végétal expansé. 19 Procédé suivant la revendication 18, caractérisé en ce que les étapes (A) et (B) sont réalisées par voie papetière, le mélange homogénéisé de l'étape (A) étant en suspension aqueuse. Procédé suivant la revendication 18, caractérisé en ce que l'étape (B) est réalisée selon une technique de l'industrie des matières plastiques ou de l'agro- alimentaire notamment au moyen d'une extrudeuse. 21 Procédé suivant la revendication 18, caractérisé en ce que l'étape (B) est réalisée par extrusion, ou injection/moulage. 22 Utilisation du matériau végétal expansé suivant l'une quelconque des revendications 10 à 17 dans le do- maine du calage, de l'emballage, des revêtements et de la protection. 23 Utilisation du matériau végétal expansé suivant l'une quelconque des revendications 10 à 17 dans le do- maine des supports d'enduction et des papiers et cartons bouffants.